ПОКРОВНАЯ КОМПОЗИЦИЯ, СПОСОБ ПОКРЫТИЯ ПОДЛОЖКИ, ПОКРЫТАЯ ПОДЛОЖКА, УПАКОВОЧНЫЙ МАТЕРИАЛ И УПАКОВКА ДЛЯ ЖИДКОСТИ
COVER COMPOSITION, METHOD OF COATING COVER, COATED SUBSTRATE, PACKAGING MATERIAL AND PACKAGING FOR LIQUID

Область техники, к которой относится изобретение
Настоящее изобретение относится к покровной композиции, содержащей поливиниловый спирт и поверхностно-активное вещество. В частности, оно относится к газонепроницаемой покровной композиции, подходящей для наносимого поливом покрытия. Настоящее изобретение также относится к способу нанесения на подложку газонепроницаемого слоя с использованием покровной композиции, к покрытой подложке, к упаковочному материалу, содержащему покрытый картон, и к упаковке для жидкости, содержащей такой упаковочный материал.
Уровень техники, к которой относится изобретение
Нанесение покрытия поливом представляет собой способ нанесения покрытия, в котором линейный поток жидкой покровной композиции наносят на поверхность движущейся подложки, такой как бумажное полотно. Покровная композиция образует жидкий слой, который свободно падает до попадания на движущуюся подложку, которая подлежит покрытию.
Нанесение покрытия поливом представляет собой технологию, которая хорошо приспособлена для нанесения на бумажное полотно жидкого защитного слоя, поскольку защитное вещество должно образовывать пленку, которая покрывает поверхность полностью или с максимально возможной полнотой. Однако способу нанесения покрытия поливом свойственны определенные дефекты, такие как образование неровных краев, захват воздуха и неустойчивость наносимого поливом покрытия, которые могут приводить к тому, что покрываемая поверхность проявляет большие или малые области, в которых отсутствует покрытие.
Чтобы обнаруживать в нанесенном покрытии такие дефекты, которые могут быть очень мелкими и представлять собой, например, воздушные пузырьки в жидком покрытии, можно осуществлять исследование посредством нанесения окрашенной жидкости для исследования на покрытую поверхность. Тогда любые дефекты будут проявляться как окрашенные области или так называемые точечные дефекты. Для некоторых применений оказывается особенно важным, чтобы в покрытии отсутствовали любые дефекты, или, в крайнем случае, чтобы число дефектов было очень малым, например, в пищевой промышленности и в упаковках для жидкостей (т.е. упаковках, содержащих жидкости).
Ранее было обнаружено, что поливиниловый спирт обеспечивает хорошую защиту от жира, растворителей и газов. Известно, что покрытие, содержащее поливиниловый спирт и нанесенное на подложку, является подходящим в качестве защиты от жира, кислорода, запахов, ароматов, и т.д., например, в составе упаковочного материала на основе картонной подложки.
Для нанесения покрытия поливом требуется подходящее динамическое поверхностное натяжение, вычисленное по измерениям угла Маха при падении жидкости, наносимой поливом, чтобы свободно падающая наносимая поливом жидкость образовывала устойчивое покрытие, не содержащее дефектов в форме отверстий. Как правило, для ньютоновских текучих сред покровная жидкость должна иметь динамическое поверхностное натяжение, составляющее менее чем 40 мН⋅м, чтобы соответствовать критериям падения наносимой поливом жидкости без образования отверстий. Однако поливиниловый спирт имеет значительно более высокое поверхностное натяжение, что приводит к неустойчивости покрытия, наносимого поливом при низких скоростях потока.
Для уменьшения поверхностного натяжения поливинилового спирта было предложено добавление поверхностно-активного вещества в поливиниловый спирт, например, как описано в европейском патенте № 2182113, с использованием поверхностно-активного вещества типа EnviroGem AE03 от компании Air Products. Однако было обнаружено, что даже несмотря на повышение устойчивости наносимого поливом покрытия при использовании поверхностно-активного вещества, защитный эффект покрытия ухудшается в такой степени, что оно оказывается непригодным в изготовлении упаковок для жидкостей. В качестве других примеров, было предложено добавление в поливиниловый спирт этанола или аналогичного спирта в относительно больших количествах, однако это не представляет собой удовлетворительное решение проблемы нанесения покрытия в бумажной промышленности, поскольку требуется обработка и повторное использование образующихся летучих органических соединений (VOC).
В итоге, чтобы использовать наносимое поливом покрытие для получения защитного слоя на подложке, такого как защитный слой поливинилового спирта на волокнистой подложке, например, картонной, оказывается необходимым использование дополнительных веществ, которые уменьшают динамическое поверхностное натяжение, чтобы сделать процесс устойчивым, но данные вещества одновременно производят неблагоприятное воздействие на пленкообразование, и, таким образом, защитный слой оказывается дефектным.
Сущность изобретения
Задача настоящего изобретения заключается в том, чтобы предложить улучшенную покровную композицию, подходящую для нанесения поливом покрытия, в частности, в вышеупомянутых областях применения.
Еще одна задача заключается в том, чтобы получить покрытие, обеспечивающее изготовление конечного изделия, которое является подходящим для пищевой промышленности, то есть не содержит каких-либо токсичных или вредных для здоровья веществ, и которое является безопасным при использовании. Кроме того, в случае его использования в упаковочных материалах, в нем не должны содержаться какие-либо вещества, которые способны переходить в пищевой продукт или производить какие-либо запахи или ароматы при использовании в упаковках для пищевых продуктов или жидкостей.
Задачи, решаемые изобретением
Согласно первому аспекту настоящего изобретения, определяется наносимая поливом газонепроницаемая покровная композиция, содержащая поливиниловый спирт и поверхностно-активное вещество, в которой поверхностно-активное вещество представляет собой водорастворимый неионный этоксилированный спирт. Эта покровная композиция делает возможным получение устойчивого наносимого поливом покрытия, образующего малое число точечных дефектов на поверхности покрытой подложки, такой как волокнистая подложка, например, картонная. Данное покрытие обеспечивает хорошие качества защиты от смазки, жира, масел и подобных веществ, а также газов, например, кислорода, ароматов и запахов.
2
2
x
13
27
Согласно варианту осуществления настоящего изобретения, поверхностно-активное вещество может представлять собой насыщенный спирт (изо-C13). Согласно следующей отличительной особенности данного варианта осуществления, поверхностно-активное вещество имеет формулу RO(CHCHO)H, в которой R представляет собой изо-CH, и x составляет 8 или более.
Согласно еще одному варианту осуществления настоящего изобретения, поверхностно-активное вещество может представлять собой простой алкиловый эфир полиэтиленгликоля на основе спирта Гербе (C10), в котором степень этоксилирования составляет 7 или более.
2
2
x
Согласно еще одному варианту осуществления настоящего изобретения, поверхностно-активное вещество может представлять собой насыщенный короткоцепочечный жирный спирт. Согласно следующей отличительной особенности данного варианта осуществления, поверхностно-активное вещество имеет формулу RO(CHCHO)H, в которой R представляет собой насыщенный короткоцепочечный спирт, и x составляет 5 или более.
Покровная композиция может содержать неионный этоксилированный спирт в качестве поверхностно-активного вещества, концентрация которого составляет от 0,05 до 2,0 мас.%, предпочтительно от 0,1 до 1,0 мас.% и предпочтительнее от 0,2 до 0,5 мас.% по отношению к суммарной массе абсолютно сухой покровной композиции.
Содержание твердых веществ в композиции может составлять от 4 до 20%; предпочтительно от 7 до 15%, или от 6 до 12%, или даже от 8 до 10%. Остальная масса представляет собой воду.
Кроме того, покровная композиция может содержать пластинчатые частицы, например, она может содержать монтмориллонитовую глину в форме наночастиц. Это обеспечивает преимущество улучшения газонепроницаемой функции.
Согласно второму аспекту настоящего изобретения, определяется способ нанесения на подложку газонепроницаемого слоя, по меньшей мере, на одной стадии покрытия, включающий нанесение покровной композиции по любому из пунктов формулы изобретения, которые определяют покровную композицию, посредством нанесения поливом на подложку покровной композиции, по меньшей мере, на одной стадии покрытия. Разумеется, могут быть предусмотрены дополнительные стадии нанесения покрытия, и, как правило, осуществляется стадия высушивания после каждой стадии нанесения покрытия. Пример дополнительной стадии нанесения покрытия представляет собой стадия нанесения пигмента, которую можно очень хорошо осуществлять перед нанесением газонепроницаемой покровной композиции.
2
2
2
2
2
2
Кроме того, поверхностная плотность, по меньшей мере, одного слоя покрытия может составлять 0,4 г/м или более и менее чем 7,0 г/м. поверхностная плотность защитного слоя может составлять 0,8 г/м или более и менее чем 7,0 г/м, предпочтительно от 1,2 до 4,0 г/м и предпочтительнее от 1,6 до 3,2 г/м.
Согласно одной отличительной особенности, подложка может представлять собой подложку на основе волокна, бумаги или картона. Однако предусмотрено осуществление настоящего изобретения с использованием и других подложек без выхода за пределы объема настоящего изобретения.
Согласно третьему аспекту настоящего изобретения, определяется покрытая подложка, имеющая, по меньшей мере, один газонепроницаемый слой, полученный посредством нанесения на подложку покровной композиции по любому из пунктов формулы изобретения, которые определяют покровную композицию.
Газонепроницаемый слой может обеспечивать защиту, в частности, от кислорода, а также от газов, обладающих запахами и/или ароматами.
2
2
2
2
Кроме того, покрытая подложка может содержать газонепроницаемый слой, который имеет поверхностную плотность, составляющую 0,8 г/м или более и менее чем 7,0 г/м, предпочтительно от 1,2 до 4,0 г/м и предпочтительнее от 1,6 до 3,2 г/м.
Согласно одному варианту осуществления, покрытая подложка может представлять собой картон, содержащий, по меньшей мере, один слой на основе волокна, на который нанесена покровная композиция. В качестве альтернативы, подложка может представлять собой бумажную или любую другую подложку, для которой требуется защита рассматриваемого типа.
2
Согласно четвертому аспекту настоящего изобретения, определяется упаковочный материал, содержащий покрытый картон, который определяется выше, и дополнительно содержащий слой полиэтилена низкой плотности на каждой стороне покрытого картона и имеющий значение кислородопроницаемости, составляющее менее чем 10 мл/(м⋅сутки⋅атм). Кислородопроницаемость сокращенно обозначается термином «OTR», и прибор, используемый для ее измерения, представляет собой Mocon Ox Tran 2/21.
Согласно пятому аспекту настоящего изобретения, определяется упаковка для жидкости, изготовленная из упаковочного материала, который определяется выше.
Как упомянуто выше, для ньютоновских текучих сред, покровная жидкость, как правило, должна иметь динамическое поверхностное натяжение, составляющее менее чем 40 мН⋅м, чтобы соответствовать критериям падения наносимой поливом жидкости без образования отверстий. Однако было обнаружено, что, согласно настоящему изобретению, поливиниловый спирт, который представляет собой неньютоновскую текучую среду, преимущественно не обязательно должен иметь такое же низкое поверхностное натяжение, как ньютоновские текучие среды вследствие своей упругости. Тогда возникает необходимость получения хорошего взаимоотношения между скоростью потока и поверхностным натяжением и характеристиками неньютоновской текучей среды. Некоторые общие концепции устойчивости наносимого поливом покрытия представляют собой минимальный поток, который может быть достигнут без разрыва наносимого поливом покрытия, и минимальный поток, при котором наносимое поливом покрытие самостоятельно выравнивается и превращается в совершенно свободное от дефектов нанесенного поливом покрытие. В соответствии с настоящим изобретением, неожиданно было обнаружено, что поверхностное натяжение вследствие поливинилового спирта может принимать значения динамического поверхностного натяжения, составляющие вплоть до 50 мН⋅м, и все же обеспечивается бездефектная работа при очень низких скоростях потока, составляющих, например, менее чем 4,0 л/(мин⋅м).
Дополнительные отличительные особенности и преимущества становятся очевидными из представленного ниже подробного описания настоящего изобретения и примеров исследований.
Краткое описание чертежей
Далее настоящее изобретение будет описано более подробно, причем будут сделаны ссылки на примеры исследований и прилагаемые схематические чертежи, которые иллюстрируют различные аспекты и варианты осуществления настоящего изобретения, представленные исключительно в качестве примеров, и в числе которых:
фиг. 1a-1d схематически представляют примеры покрытой подложки согласно настоящему изобретению, и
фиг. 2a-2d схематически представляют примеры упаковочного материала согласно настоящему изобретению.
Подробное описание изобретения
В процессе поиска подходящего поверхностно-активного вещества и подходящего способа были исследованы многочисленные различные имеющиеся в продаже поверхностно-активные вещества, которые рассматривались как подходящие для наносимого поливом покрытия. Однако все эти вещества оказались неподходящими, поскольку они не могли обеспечивать устойчивое наносимое поливом покрытие или обеспечивать достаточно хорошую защиту.
После осуществления многочисленных исследований неожиданно была обнаружена группа поверхностно-активных веществ, которые оказались способными обеспечивать желательный результат в отношении устойчивости наносимого поливом покрытия и высокого качества защиты в сочетании с приемлемо малым количеством точечных дефектов. Эту группу поверхностно-активных веществ составляют неионные этоксилированные спирты, такие как спирты, продаваемые под товарными наименованиями Lutensol ON и Lutensol TO компанией BASF. Обнаружено, что, в частности, Lutensol ON50, Lutensol ON70 и Lutensol TO8 обеспечивают требуемые результаты.
Согласно информации о продукте, которую предоставляет компания BASF, вещества типов Lutensol ON представляют собой неионные поверхностно-активные вещества. Они представляют собой простые алкиловые эфиры полиэтиленгликоля, синтезированные из синтетического насыщенного короткоцепочечного жирного спирта. Они соответствуют следующей формуле:
2
2
x
RO(CHCHO)H, где
R представляет собой синтетический насыщенный короткоцепочечный жирный спирт, и
x составляет 3, 5, 6, 7, 8 или 11.
Численный код в наименовании продукта, как правило, означает степень этоксилирования. Вещества типов Lutensol ON изготавливают, вводя в реакцию жирный спирт и этиленоксид в стехиометрических пропорциях. Температура этоксилирования поддерживается на минимально возможном уровне. Это в сочетании с высокой чистотой исходных веществ обеспечивает получение высококачественных продуктов, имеющих низкую токсичность. Согласно дополнительной информации, которую предоставляет компания BASF, R может представлять собой изо-C10.
2
2
x
Согласно информации о продукте, которую предоставляет компания BASF, вещества типов Lutensol TO представляют собой неионные поверхностно-активные вещества. Их синтезируют, используя насыщенный спирт (изо-C13). Они соответствуют следующей структурной формуле: RO(CHCHO)H, где
13
27
R представляет собой изо-CH, и
x составляет 3, 5, 6, 6,5, 7, 8, 10, 12, 15 или 20.
Численный код в наименовании продукта означает степень этоксилирования. Вещества типов Lutensol TO синтезируют, вводя в реакцию оксоспирт (изо-C13) и этиленоксид в стехиометрических пропорциях. Температура этоксилирования поддерживается на минимально возможном уровне. Это в сочетании с высокой чистотой исходных веществ обеспечивает получение высококачественных продуктов, имеющих низкую токсичность.
В случае Lutensol ON50 число x (степень этоксилирования) составляет 5, и в случае Lutensol ON70 число x составляет 7. Был также исследован Lutensol ON, имеющий меньшую молекулярную массу, а именно Lutensol ON30 (x=3), но это не привело к желательным эффектам.
В случае Lutensol TO8 число x составляет 8. Lutensol TO8 имеет молекулярную массу, составляющую приблизительно 600 г/моль. В рамках данной группы был также исследован Lutensol TO, имеющий меньшую молекулярную массу, а именно Lutensol TO6 (x=6), но это не привело к желательным эффектам.
Неионные этоксилированные спирты, производящие желательный эффект, являются водорастворимыми и обеспечивают относительно медленное смачивание. С другой стороны, Lutensol ON30 и TO6 не являются водорастворимыми. Lutensol ON является водорастворимым при степени этоксилирования, составляющей 5 и более, в то время как Lutensol TO является водорастворимым при степени этоксилирования, составляющей 8 и более.
Еще один такой водорастворимый неионный этоксилированный спирт представляет собой Lutensol XP. Согласно информации о продукте, которую предоставляет компания BASF, вещества типов Lutensol XP представляют собой имеющие разветвленные цепочки неионные поверхностно-активные вещества. Они представляют собой простые алкиловые эфиры полиэтиленгликоля на основе спирта Гербе (C10) и этиленоксида. Вещества типов Lutensol XP синтезируют, вводя в реакцию спирт C10 и этиленоксид в стехиометрических пропорциях. Численный код в наименовании продукта означает общую степень этоксилирования. Продукт является водорастворимым, когда степень этоксилирования составляет 7 или более.
Исследования с хорошими и удовлетворительными результатами осуществляли, используя жидкую покровную композицию, которая содержала поливиниловый спирт, и из которой изготавливали раствор согласно инструкциям для конкретного продукта, и в данный раствор добавляли рассматриваемое поверхностно-активное вещество согласно следующим условиям.
Концентрация поверхностно-активного вещества (массовая процентная доля добавляемого поверхностно-активного вещества по отношению к суммарной массе упаковки абсолютно сухой композиции) составляет от 0,05 до 2%, предпочтительно от 0,1 до 1,0% или даже 0,2-0,5%; содержание твердых веществ в композиции составляет от 4 до 20%, предпочтительно от 7 до 15% или даже от 8 до 10%.
Исследования осуществляли посредством нанесения жидкой покровной композиции на движущееся полотно на основе волокна в процессе нанесения покрытия поливом. Полотно представляло собой картон.
2
Результаты исследования перечислены в таблице 1. Представленные в таблице результаты измеряли в отношении картона, покрытого в процессе нанесения покрытия поливом с использованием двух слоев покровной композиции согласно настоящему изобретению, причем каждый слой имел поверхностную плотность, равную или нет поверхностной плотности другого слоя, и их суммарная поверхностная плотность составляла от 2,0 до 3,0 г/м. В данной таблице также представлены результаты сравнительных исследований, осуществленных с покрытием, содержащим только поливиниловый спирт (PvOH) и покровную композицию, содержащую поливиниловый спирт и поставляемое компанией Cytec (США) имеющееся в продаже поверхностно-активное вещество Aerosol OT75, которое представляет собой диоктилсульфосукцинат натрия, что не приводило к удовлетворительной газонепроницаемости.
Таблица 1Примеры исследований
Покровная композиция
Поверхностная плотность, г/м<sup>2</sup>
Визуальные наблюдения
Устойчивость нанесенного поливом покрытия
Поток (мин), л/(мин⋅м)
Число KIT
Число точечных дефектов на 1 дм<sup>2</sup>
AO2IR, мл/(дм<sup>2</sup>⋅сутки)
OTR, мл/(м<sup>2</sup>⋅сутки⋅атм)
Только PvOH
3,2
Удовлетво-рительные результаты (ОК) только при низких скоростях потока
Отверстия в пленке
10
1
237
1817
5,8
PvOH+0,2% Aerosol OT75
2,4
ОК
ОК
6
1
252
5152
61,8
PvOH+0,3% Lutensol ON70
2,4
ОК
ОК
6
12
22
296
-
PvOH+0,3% Lutensol ON70
3,0
ОК
ОК
6
-
4
51
7
PvOH+10% Cloisite+0,3% Lutensol ON70
2,0
ОК
ОК
6
12
4
94
5,2
PvOH+10% Cloisite+0,3% Lutensol ON70
3,0
ОК
ОК
6
12
3
13
2,9
KIT представляет собой результат исследования методом TAPPI T 559 KIT отталкивающих свойств бумаги и картона по отношению к смазке, маслу и парафинам.AO2IR представляет собой сокращение, означающее скорость поступления кислорода из окружающей среды, которая представляет собой меру проницаемости по отношению к газообразному кислороду при измерении прибором Perm-Mate, который поставляет компания PBI Dansensor или Systech Illinois.OTR представляет собой сокращение, означающее кислородопроницаемость, которую измеряют при температуре 23°C и относительной влажности 50% прибором Mocon Ox Tran 2/21.Низкое число KIT означает стойкость только по отношению к жиру; высокое число KIT означает высокую стойкость по отношению к жиру и растворителям.Низкое значение AO2IR означает высокую стойкость по отношению к пропусканию газа.Поток (мин) (л/(мин⋅м)) означает минимальную скорость потока при нанесении покрытия поливом.OTR измеряют на упаковочном материале, содержащем изобретенный покрытый картон, покрытый полиэтиленовый слоем с поверхностной плотностью 30 г/м<sup>2</sup>. Низкое значение кислородопроницаемости означает хорошую защитную функцию.
Покровная композиция может также содержать монтмориллонитовую глину, как упомянуто выше, или тальк, каолиновую глину или другие аналогичные твердые добавки в пластинчатой форме или в форме наночастиц, сохраняя при этом хорошие защитные свойства, которые также были продемонстрированы в данных исследованиях. Выполненные исследования, в которых использован монтмориллонит (Cloisite), также представлены в таблице 1. Глину или другие подходящие добавки в пластинчатой форме или в форме наночастиц можно вводить в поливиниловый спирт в количестве, составляющем от 1 до 20%, предпочтительно от 3 до 15% и предпочтительнее от 5 до 10% сухой массы по отношению к суммарной сухой массе композиции.
2
2
2
2
Защитный эффект, который представляет регулярная оценка точечных дефектов, показал, что можно получать слой покрытия с низким количеством точечных дефектов и низким значением AO2IR, используя слой монтмориллонитового покрытия с поверхностной плотностью, составляющей лишь 2,4 г/м и даже 2,0 г/м. Слой покрытия получали в процессе нанесения покрытия поливом, используя композицию и образуя слой в две стадии нанесения покрытий с поверхностной плотностью, составляющей 1,2 г/м и 1,0 г/м, соответственно, в каждой стадии.
2
Особенно хорошие защитные свойства представляют собой результаты, показывающие число KIT на уровне 8 или более (максимальное число составляет 12) и менее чем 50 точечных дефектов на 1 дм.
2
Особенно хорошие газонепроницаемые свойства представляют собой результаты, показывающие значение кислородопроницаемости (OTR), составляющее менее чем 10 мл/(м⋅сутки⋅атм).
2
2
2
Исследования осуществляли при скорости полотна подложки от 420 до 850 м/мин и получали хорошие результаты. Когда при нанесении покрытия поливом скорость потока составляла, по меньшей мере, 6 л/(мин⋅м) и устойчивое нанесенное покрытие содержало менее чем 50 точечных дефектов на 1 дм, можно было показать, что теоретически возможно использовать скорость от 250 до 1500 м/мин или даже больше при поверхностной плотности от 0,4 до 4,0 г/м каждого из двух нанесенных слоев, что в сумме составляет от 0,8 до 8,0 г/м, и получать удовлетворительные защитные свойства.
Как правило, следует понимать, что настоящее изобретение не ограничивается поверхностно-активными веществами, имеющими вышеупомянутые товарные наименования, но можно использовать и аналогичные/соответствующие продукты, которые продаются под другими товарными наименованиями другими поставщиками или производителями, и которые будут функционировать соответствующим образом. Следует также упомянуть, что предусмотрена возможность смешивания двух или более поверхностно-активных веществ, и может быть также предусмотрено, что и другие компоненты можно добавлять в покровную композицию без выхода за пределы объема настоящего изобретения.
+
Поливиниловый спирт, используемый для исследования, поставляла компания Kuraray Nordic Oy в форме продуктов ряда Mowiol 6/98, 15/99 и 28/99, и его готовили путем растворения в горячей воде согласно инструкциям поставщика. Монтмориллонитовую глину поставляла компания Southern Clay Products (США) в форме продукта Cloisite Na. Исследования также осуществляли, используя каолиновую глину и тальк, получая аналогичные хорошие результаты, как в случае монтмориллонита. Используемую каолиновую глину поставляла компания Imerys в форме продукта Barrisurf LX. Используемый тальк поставляла компания FinnTalc Oy в форме продукта FinnTalc C10B. Следует пояснить, что и другие аналогичные типы поливинилового спирта и другие фирменные продукты, содержащие вышеупомянутые вещества, можно также использовать без выхода за пределы объема настоящего изобретения. Следует заключить, что настоящее изобретение делает возможным получение имеющего защитное покрытие картона, который является подходящим для упаковки жидкостей, причем в данном покрытии слой поливинилового спирта обеспечивает кислородонепроницаемость, и другие дополнительные слои, например, полиэтилен, обеспечивают свойства непроницаемости в отношении жидкостей и герметичность.
Как правило, рассматриваемую жидкую покровную композицию можно изготавливать, добавляя поливиниловый спирт и также монтмориллонит (или тальк, или каолиновая глина), когда они применяются, в форме порошка в холодную воду. В результате этого получается жидкость, которую затем нагревают. После приготовления жидкость выдерживают для охлаждения, прежде чем в нее добавляют поверхностно-активное вещество, и тогда получаемая в результате композиция является готовой для использования в процессе нанесения покрытия поливом. В качестве альтернативы, каждое из веществ можно готовить отдельно перед смешиванием веществ друг с другом, после чего осуществляется нагревание и добавление поверхностно-активного вещества для получения конечной композиции.
На фиг. 1a-1d схематически проиллюстрированы примеры покрытой подложки согласно настоящему изобретению. На фиг. 1a представлена покрытая подложка, причем подложка 1 представляет собой картон, содержащий, по меньшей мере, один слой на основе волокна, и на картон нанесен газонепроницаемый слой покрытия 2, содержащий покровную композицию согласно настоящему изобретению. На фиг. 1b на покрытую подложку дополнительно нанесен слой пигментного покрытия 3 на противоположной стороне картонного слоя 1, т.е. на той стороне картонного слоя 1, на которой не нанесено защитное покрытие 2. На фиг. 1c на такую же покрытую подложку, как на фиг. 1a, также нанесен слой пигментного покрытия 3, но в данном примере слой пигментного покрытия 3 нанесен между картонным слоем 1 и слоем защитного покрытия 2. После этого защитное покрытие 2 нанесено поверх уже нанесенного слоя пигментного покрытия 3. Наконец, на фиг. 1d представлен такой же покрытый картон, как на фиг. 1c, на который нанесен дополнительный слой пигментного покрытия 3, и получаемый в результате картонный слой 1 содержит слой пигментного покрытия 3 на обеих сторонах и защитный слой покрытия 2, нанесенный на один из слоев пигментного покрытия 3.
Фиг. 2a-2d схематически представляют примеры упаковочного материала согласно настоящему изобретению. Фиг. 2a-2d иллюстрируют покрытые подложки, представленные на фиг. 1a-1d, соответственно, на которые нанесен полиэтиленовый слой 4 на обеих сторонах.
Настоящее изобретение не ограничивается описанными примерами, но в пределах объема прилагаемой формулы изобретения оно может быть модифицировано многочисленными способами, которые должны быть очевидными для специалиста в данной области техники.